Brevet FR2887641A1 — publié le 20061229

SUBSTRAT DE FILTRE CHROMATIQUE POUR UN ECRAN A CRISTAUX LIQUIDES ET PROCEDE POUR LE FABRIQUER La présente invention concerne un substrat de filtre chromatique pour des écrans à cristaux liquides (LCD) et un procédé pour le fabriquer. Plus particulière-ment, la présente invention concerne un substrat de filtre chromatique pour un écran à cristaux liquides, dans lequel un matériau conducteur transparent est inclus dans un filtre chromatique, et un procédé pour le fabriquer. L'importance du rôle des écrans électroniques est croissante dans la société de l'information d'aujourd'hui, et les différents types d'écrans électroniques ont large-ment été utilisés dans différents domaines de l'industrie. Le domaine des écrans électroniques se développe de plus en plus, et les écrans électroniques qui ont développé des performances capables de satisfaire des nombreuses demandes de la société de l'information se sont développés continuellement. L'écran électronique est un appareil électronique qui convertit une sortie de signaux d'information électronique, à partir de différentes machines électroniques, pour des signaux d'information lumineuse pouvant être reconnus par un oeil humain. L'écran électronique peut aussi être considéré comme un dispositif passerelle pour relier des êtres humains à des machines électroniques. Parmi les écrans électroniques, un écran pour afficher un signal d'information lumineuse utilisant une émission de lumière est appelé un écran émetteur de lumière, et un autre écran employant la modulation de lumière par des moyens de réflexion, de diffusion et d'interférence, est appelé un écran récepteur de lumière. Des exem- pies d'écrans émetteurs de lumière sont un tube cathodique, un écran plasma, un affichage organique électroluminescent (OEL) ou une diode émettrice de lumière (LED) . De plus, on peut prendre comme exemple pour l'écran récepteur de lumière, qui est appelé un écran passif, un écran à cristaux liquides (LCD) ou un écran électrophorétique. Les écrans à émission de lumière ont été appliqués pour des téléviseurs et des moniteurs d'ordinateur. Le tube cathodique, qui est l'écran ayant la plus longue histoire, a la plus grosse part de marché en termes d'efficacité économique, mais il présente de nombreux désavantages, dont un poids élevé, un volume important, et une consommation d'énergie élevée. Avec la tendance récente à la réduction de tension électrique et à la réduction de l'alimentation électrique des appareils électriques, du fait des avancées rapides de la technologie des semi-conducteurs, et avec la tendance récente vers des machines électroniques miniaturisées, minces et légères, la demande pour des écrans plats, R VBrevetsV24000A24062 doc -28 juin 2005 - 1'14 comme écrans électroniques appropriés pour de nouveaux environnement, augmente rapidement. Pour satisfaire la demande, on a développé les écrans plats, tels que l'écran à cristaux liquides (LCD), l'écran plasma ou l'affichage organique électroluminescent (OEL). Parmi les écrans plats, on s'est intéressé à l'écran à cristaux liquides que l'on peut facilement réaliser petit, léger et mince, et qui a une faible consommation d'énergie et une faible tension électrique de commande. Dans l'écran à cristaux liquides, le matériau à cristaux liquides ayant un diélectrique anisotrope est injecté entre un substrat isolant transparent supérieur, sur lequel sont formés une électrode de référence, un filtre chromatique et un masque noir; et un substrat isolant transparent inférieur, sur lequel sont formés un composant de transistor à couches minces (TFT) et une électrode de pixel. Des potentiels électriques différents sont appliqués au pixel et aux électrodes de référence, pour commander l'intensité d'un champ électrique formé sur le matériau à cristaux liquides, de sorte que l'agencement moléculaire du matériau à cristaux liquides change, commandant ainsi l'intensité de la lumière pénétrant le substrat isolant transparent, ce qui entraîne l'affichage des images souhaitées. On va donner une description d'un écran à cristaux liquides de l'art apparenté, en référence à la figure 1. La figure 1 est une vue en coupe de l'écran à cristaux liquides de l'art apparenté. Comme représenté sur la figure 1, l'écran à cristaux liquides de l'art apparenté comprend un substrat de matrice 10 sur une partie inférieure de celui-ci, un substrat de filtre chromatique 20 sur une partie supérieure de celui-ci, et une couche de cristaux liquides 30 interposée entre le substrat de matrice 10 et le substrat de filtre chromatique 10. Le substrat de matrice 10 inclut une électrode de grille 12, constituée d'un matériau conducteur sur un substrat isolant transparent 11, et un film isolant de grille 13 constitué d'un film de nitrure de silicium (SiNx) ou d'un film d'oxyde de silicium (SiO2) recouvrant l'électrode de grille 12. Une couche active 14, faite de silicium amorphe, est formée sur un côté supérieur du film isolant de grille 13, et une couche de contact ohmique 15, faite de silicium amorphe dopé, est formée sur une partie supérieure de la couche active 14. L'électrode source 16a et l'électrode de drain 16b, faites d'un matériau conducteur, sont formées sur un côté supérieur de la couche de contact ohmique 15. L'électrode source 16a et l'électrode de drain 16b forment un transistor à couches minces (TFT) en conjonction avec l'électrode de grille 12. Une couche protectrice 17, faite d'un film de nitrure de silicium, d'un film d'oxyde de silicium ou d'un film isolant organique, est formée sur les côtés supérieurs de l'électrode source 16a et de l'électrode de drain 16b, et a un trou de contact 17c afin d'exposer l'électrode de drain 16b. Une électrode de pixel 18, faite d'un matériau R. ABrevetsV24000A24062 doc - 28 juin 2005 2:14 conducteur transparent, est formée sur un côté supérieur de la couche protectrice 17, et est connectée via le trou de contact 17c à l'électrode de drain 16b. On va décrire le substrat de filtre chromatique 20 en référence aux figures 1 et 2. La figure 2 est une vue en coupe du substrat de filtre chromatique pour l'écran à 5 cristaux liquides de l'art apparenté. Le substrat de filtre chromatique 20 est séparé du substrat de matrice 10 par un intervalle prédéterminé, et inclut un substrat isolant transparent 21. Un masque noir 22 est fourni sur toute la surface du substrat isolant transparent 21, afin de correspondre en position au composant de transistor à couches minces (TFT), et il a des ouvertures qui correspondent en position à l'électrode de pixel 18. Par conséquent, le masque noir 22 empêche une infiltration de lumière causée par des molécules de cristaux liquides s'inclinant sur une partie autre que l'électrode de pixel 18, et bloque la lumière incidente sur le composant de transistor à couches minces (TFT), empêchant ainsi un courant de fuite photo-induit de se produire. Un filtre chromatique rouge 23a, un filtre chromatique vert 23b et un filtre chromatique bleu 23c sont formés sur l'ouverture du masque noir 22, et une électrode de référence 24 constituée d'un matériau conducteur transparent est formé sur les côtés supérieurs du filtre chromatique rouge 23a, du filtre chromatique vert 23b et du filtre chromatique bleu 23c. En outre, la couche de cristaux liquides 30 est injectée, et un espaceur de colonne 40 est prévu entre le substrat de filtre chromatique 20 et le substrat de matrice 10, de sorte que les deux substrats 10 et 20 soient espacés l'un de l'autre, et qu'une épaisseur de couche de cristaux liquides 30 soit assurée. Comme décrit ci-dessus, le substrat de filtre chromatique 20 de l'art apparenté, pour les écrans à cristaux liquides, comprend l'électrode de référence 24, le filtre chromatique 23 et le masque noir 22. En d'autres termes, le substrat de filtre chromatique 20 de l'art apparenté comprend l'électrode de référence supplémentaire 24 et le filtre chromatique 23. Cependant, si un filtre chromatique 23 est produit en utilisant un matériau conducteur transparent, il est possible d'utiliser un filtre chromatique 23 ayant un matériau conducteur transparent, comme électrode de référence, même si l'électrode de référence 24 supplémentaire n'est pas fournie sur un côté supérieur du filtre chromatique 23. Par conséquent, la présente invention se rapporte à un substrat de filtre chromatique, pour un écran à cristaux liquides, et un procédé pour le fabriquer, qui répondent sensiblement à un ou plusieurs des problèmes dus aux limitations et aux désavantages de l'art apparenté. Un avantage de la présente invention est de proposer un substrat de filtre chromatique pour des écrans à cristaux liquides (LCD), dans lequel il n'est pas RSBrevets',24000'24062. doc - 28 juin 2005 - 3.'14 nécessaire de fournir des électrodes transparentes supplémentaires, puisqu'un matériau conducteur transparent est inclus dans un filtre chromatique. Un autre avantage de la présente invention est de proposer un procédé de fabrication d'un substrat de filtre chromatique pour un écran à cristaux liquides. Des caractéristiques et avantages supplémentaires de l'invention seront décrits dans la description qui suit, et seront apparents en partie à partir de la description, ou peuvent être appris lors de la mise en pratique de l'invention. Ces avantages et d'autres de la présente invention seront réalisés et atteints par la structure particulièrement soulignée dans la description et les revendications écrites de celle-ci, ainsi que dans les figures annexées. Pour réaliser ces avantages et d'autres, et conformément aux objectifs de la présente invention, l'invention propose un substrat de filtre chromatique pour un écran à cristaux liquides, comprenant: - un substrat isolant transparent; - un masque noir étant sur le substrat isolant transparent et ayant une pluralité d'ouvertures; - un filtre chromatique rouge sur l'une des ouvertures du masque noir, dans lequel le filtre chromatique rouge comprend une résine de couleur rouge et un matériau conducteur transparent; - un filtre chromatique vert sur une deuxième parmi la pluralité d'autres ouvertures du masque noir, dans lequel le filtre chromatique vert comprend une résine de couleur verte et le matériau conducteur transparent; et - un filtre chromatique bleu sur une troisième parmi la pluralité d'ouvertures du masque noir, dans lequel le filtre chromatique bleu comprend une résine de couleur bleue et le matériau conducteur transparent. Selon un mode de réalisation, le filtre chromatique rouge, le filtre chromatique vert et le filtre chromatique bleu sont reliés les uns aux autres sur une face supérieure du masque noir. Selon un autre mode de réalisation, le filtre chromatique rouge, le filtre 30 chromatique vert et le filtre chromatique bleu comprennent chacun le matériau conducteur transparent sous forme de poudre frittée. Selon un autre mode de réalisation, le matériau conducteur transparent est de l'oxyde d'étain/indium (ITO) ou de l'oxyde de zinc/indium (IZO). De préférence, le filtre chromatique rouge, le filtre chromatique vert et le filtre 35 chromatique bleu comprennent chacun environ 5 à 35 % en poids de matériau conducteur transparent. R.\Brevets\24000\24062. doc - 28 juin 2005 - 4'14 Selon un autre mode de réalisation, le filtre chromatique rouge, le filtre chromatique vert et le filtre chromatique bleu sont chacun formés pour avoir une épaisseur d'environ 1 à 2 m. L'invention propose également un procédé de fabrication d'un substrat de filtre 5 chromatique pour un écran à cristaux liquides, comprenant les étapes consistant à : - fournir un substrat isolant transparent; - former un masque noir ayant une pluralité d'ouvertures sur le substrat isolant transparent; et - former un filtre chromatique rouge, comprenant une résine de couleur 10 rouge et un matériau conducteur transparent, un filtre chromatique vert comprenant une résine de couleur verte et le matériau conducteur transpa- rent, et un filtre chromatique bleu comprenant une résine de couleur bleue et le matériau conducteur transparent sur les ouvertures du masque noir. Selon un mode de réalisation, le filtre chromatique rouge, le filtre chromatique 15 vert et le filtre chromatique bleu sont connectés les uns aux autres sur une face supé- rieure du masque noir. Selon un autre mode de réalisation, le filtre chromatique rouge, le filtre chromatique vert et le filtre chromatique bleu comprennent le matériau conducteur transparent sous forme de poudre frittée. Selon un autre mode de réalisation, le matériau conducteur transparent est de l'oxyde d'étain/indium (ITO) ou de l'oxyde de zinc/indium (IZO). Selon un autre mode de réalisation, le filtre chromatique rouge, le filtre chromatique vert et le filtre chromatique bleu comprennent chacun 5 à 35 % en poids de matériau conducteur transparent. Selon un autre mode de réalisation, le filtre chromatique rouge, le filtre chromatique vert et filtre chromatique bleu sont chacun formés avec une épaisseur de 1 à 2 m. Les figures jointes, qui sont incluses pour fournir une meilleure compréhension de l'invention et y sont incorporées, et constituent une partie de cette spécification, 30 illustrent des modes de réalisation de la présente invention, et, conjointement à la description, servent à expliquer les principes de l'invention. Dans les figures: la figure 1 est une vue en coupe d'un écran à cristaux liquides de l'art apparenté ; la figure 2 est une vue en coupe d'un substrat de filtre chromatique de l'art apparenté, pour un écran à cristaux liquides; la figure 3 est une vue en coupe d'un substrat de filtre chromatique pour un écran à cristaux liquides, selon la présente invention; et R VBrevets\24000A240b2 doc - 28 juin 2005 - 5/14 2887641 6 les figures 4a à 4d sont des vues en coupes illustrant la fabrication d'un substrat de filtre chromatique pour un écran à cristaux liquides selon la présente invention. On va maintenant faire référence à un mode de réalisation de la présente invention, dont des exemples sont illustrés dans les figures jointes. La figure 3 est une vue en coupe d'un substrat de filtre chromatique pour des écrans à cristaux liquides selon la présente invention. Sur la figure 3, le substrat de filtre chromatique, pour un écran à cristaux liquides selon la présente invention, comprend un matériau isolant transparent 210, un masque noir 220, un filtre chromatique rouge 230a, un filtre chromatique vert 230b et un filtre chromatique bleu 230c. Le masque noir 220 est formé sur le substrat isolant transparent 210, tel que du verre, à des intervalles ou des ouvertures. Le masque noir 220 peut inclure du chrome (Cr), un film d'oxyde de chrome (Cr2O3) ou une résine noire absorbant la lumière. De plus, le filtre chromatique rouge 230a est prévu aux ouvertures du masque noir 220, et inclut une résine de couleur rouge et un matériau conducteur transparent. Le filtre chromatique vert 230b est prévu aux ouvertures du masque noir 220, et inclut une résine de couleur verte et un matériau conducteur transparent, et le filtre chromatique bleu 230c est prévu aux ouvertures du masque noir 220, et inclut une résine de couleur bleue et un matériau conducteur transparent. En attendant, le filtre chromatique rouge 230a, le filtre chromatique vert 230b et le filtre chromatique bleu 230c sont agencés en un motif alterné, aux ouvertures du masque noir 220, et sont connectés les uns aux autres sur une surface supérieure du masque noir 220. Ainsi, contrairement à un substrat de filtre chromatique de l'art apparenté pour un écran à cristaux liquides, il est possible d'utiliser le filtre chromatique rouge 230a, le filtre chromatique vert 230b et le filtre chromatique bleu 230c, incluant des matériaux conducteurs transparents, comme électrode de référence, même si une électrode de référence supplémentaire n'est pas fournie sur la surface supérieure du filtre chroma-tique. Le matériau conducteur transparent inclus dans le filtre chromatique rouge 230a, dans le filtre chromatique vert 230b et dans le filtre chromatique bleu 230c peut être, par exemple, de l'oxyde d'étain/indium (ITO) ou de l'oxyde de zinc/indium (IZO), et le filtre chromatique rouge 230a, le filtre chromatique vert 230b et le filtre chromatique bleu 230c peuvent inclure un matériau conducteur transparent tel que de l'oxyde d'étain/indium (ITO) ou de l'oxyde de zinc/indium (IZO) , sous forme de poudre frittée. De plus, le filtre chromatique rouge 230a, le filtre chromatique vert 230b et le filtre chromatique bleu 230c peuvent, par exemple, inclure de 5 à 35 % en poids environ de matériau conducteur transparent, tel que RABrevets\24000A24062 doc - 28 juin 2005 -6'14 l'ITO ou l'IZO. Si le filtre chromatique rouge 230a, le filtre chromatique vert 230b et le filtre chromatique bleu 230c incluent un matériau conducteur transparent, tel que l'ITO ou l'IZO, en quantité inférieure à environ 5 % en poids, la conductivité électrique du filtre chromatique rouge 230a, du filtre chromatique vert 230b et du filtre chromatique bleu 230c, est réduite. Par conséquent, l'intensité du champ électrique appliqué à une couche de cristaux liquides est commandée inefficacement. Si le filtre chromatique rouge 230a, le filtre chromatique vert 230b et le filtre chromatique bleu 230c incluent un matériau conducteur transparent, tel que l'ITO ou l'IZO, en quantité supérieure à environ 35 % en poids, les chromaticités du filtre chromatique rouge 230a, du filtre chromatique vert 230b et du filtre chromatique bleu 230c peuvent être réduites. Le filtre chromatique rouge 230a, le filtre chromatique vert 230b et le filtre chromatique bleu 230c sont formés pour avoir une épaisseur (Tl, T2 et T3) d'environ 1 à 2 m. Lorsque le filtre chromatique rouge 230a, le filtre chromatique vert 230b et le filtre chromatique bleu 230c sont formés pour avoir une épaisseur inférieure à environ 1, la conductivité électrique du filtre chromatique rouge 230a, du filtre chromatique vert 230b et du filtre chromatique bleu 230c est réduite. Par conséquent, l'intensité d'un champ électrique appliqué à la couche de cristaux liquides est commandée inefficacement. En outre, quand le filtre chromatique rouge 230a, le filtre chromatique vert 230b et le filtre chromatique bleu 230c sont formés pour avoir une épaisseur plus importante qu'environ 2, l'épaisseur du substrat de filtre chromatique augmente, faisant ainsi augmenter le volume de l'écran à cristaux liquides. On va donner par la suite une description détaillée d'un procédé de fabrication d'un substrat de filtre chromatique pour des écrans à cristaux liquides de la présente invention, en référence aux figures 4a à 4d. Les figures 4a à 4d sont des vues en coupe illustrant la fabrication d'un substrat de filtre chromatique pour des écrans à cristaux liquides selon la présente invention. Le filtre chromatique pour des écrans à cristaux liquides peut être fabriqué par un procédé de dispersion de pigment, un procédé de teinture ou un procédé de positionnement d'électrode. On va décrire l'utilisation du procédé de dispersion de pigment dans la présente invention. Dans le procédé de dispersion de pigment, qui a été fréquemment utilisé pour former le filtre chromatique pour des écrans à cristaux liquides, un matériau, dans lequel un pigment à base de polyimide est dispersé, est appliqué et exposé pour former un motif. Par conséquent, quand on utilise le procédé de dispersion de pigment, il est possible de former le filtre chromatique en ayant amélioré la pénétration de la lumière, sans procédés supplémentaires. R-ABrevets\24000A24062 doc - 28 juin 2005 - 7,14 2887641 8 Sur la figure 4a, un masque noir 220 ayant des intervalles ou des ouvertures 220a est formé sur un substrat isolant transparent 210, tel que du verre. À cet égard, du chrome (Cr) ou un film d'oxyde de chrome (Cr2O3) peut être déposé et modelé, ou de la résine noire absorbant la lumière peut être appliquée puis modelée pour former le masque noir 220. Ensuite, comme représenté sur la figure 4b, un liquide mélangeant des poudres frittées de résine de couleur rouge, de résine photosensible et de matériau conducteur transparent est enduit sur les ouvertures 220a du masque noir 220, exposé et développé pour former le filtre chromatique rouge 230a. Un masque (non représenté), utilisé durant l'exposition, peut avoir des couches bloquantes, qui correspondent à la position du filtre chromatique rouge 230a. Dans ce cas, une résine photosensible positive, qui doit être retirée sur une partie de celui-ci exposée à la lumière, peut être utilisée comme résine photosensible. En attendant, l'ITO ou l'IZO peuvent être utilisés comme matériau conducteur transparent inclus dans le filtre chromatique rouge 230a. De plus, le filtre chromatique rouge 230a peut inclure entre 5 et 35 % en poids de matériau conducteur transparent, tel que l'ITO ou l'IZO. Si le filtre chromatique rouge 230a inclut un matériau conducteur transparent, tel que l'ITO ou l'IZO, en quantité inférieure à environ 5 % en poids, la conductivité électrique du filtre chromatique rouge 230a est réduite. Par conséquent, l'intensité d'un champ électrique appliqué à une couche de cristaux liquides est commandée inefficacement. Si le filtre chromatique rouge 230a inclut un matériau conducteur transparent, tel que l'ITO ou l'IZO, en quantité supérieure à environ 35 % en poids, la chromaticité du filtre chromatique rouge 230a peut être réduite. Le filtre chromatique rouge 230a est formé pour avoir une épaisseur (T1) d'environ 1 à 2 m. Quand le filtre chromatique rouge 230a est formé avec une épaisseur inférieure à environ 1, la conductivité électrique du filtre chromatique rouge 230a est réduite. Par conséquent, l'intensité d'un champ électrique appliqué à la couche de cristaux liquides est commandée inefficacement. En outre, quand le filtre chromatique rouge 230a est formé avec une épaisseur supérieure à environ 2, l'épaisseur du substrat de filtre chromatique augmente, faisant ainsi augmenter la volume de l'écran à cristaux liquides. Ensuite, comme représenté sur la figure 4c, un liquide de mélange de poudres frittées de résine de couleur verte, de résine photosensible et de matériau conducteur transparent est enduit sur les ouvertures 220a du masque noir 220, exposé et développé pour former le filtre chromatique vert 230b. À cet égard, un masque (non représenté) utilisé durant l'exposition, peut avoir des couches bloquantes qui correspondent à la position du filtre chromatique vert 230b. Dans ce cas, une résine photo-R. ABrevets\24000A24062 doc - 28 juin 2005 - 8/14 sensible positive, qui doit être retirée sur une partie de celui-ci exposée à la lumière, peut être utilisée comme résine photosensible. En attendant, l'ITO ou l'IZO peuvent être utilisés comme matériau conducteur transparent inclus dans le filtre chromatique vert 230b. De plus, le filtre chromatique vert 230b peut inclure de 5 à 35 % en poids environ de matériau conducteur transparent, tel que l'ITO ou l'IZO. Si le filtre chromatique vert 230b inclut un matériau conducteur transparent, tel que l'ITO ou l'IZO, en quantité inférieure à environ 5 % en poids, la conductivité électrique du filtre chromatique vert 230b est réduite. Par conséquent, l'intensité d'un champ électrique appliqué à une couche de cristaux liquides est commandée inefficacement. De plus, si le filtre chromatique vert 230b inclut un matériau conducteur transparent, tel que l'ITO ou l'IZO, en quantité supérieure à environ 35 % en poids, la chromaticité du filtre chromatique vert 230b peut être réduite. Le filtre chromatique vert 230b peut être formé pour avoir une épaisseur (T2) d'environ 1 à 2 m. Lorsque le filtre chromatique vert 230b est formé pour avoir une épaisseur inférieure à environ 1, la conductivité électrique du filtre chromatique vert 230b est réduite. Par conséquent, l'intensité d'un champ électrique appliqué à la couche de cristaux liquides est commandée inefficacement. En outre, quand le filtre chromatique vert 230b est formé pour avoir une épaisseur supérieure à environ 2, l'épaisseur du substrat de filtre chromatique augmente, faisant ainsi augmenter le volume de l'écran à cristaux liquides. Ensuite, comme représenté sur la figure 4d, un liquide mélangeant des poudres frittées de résine de couleur bleue, de résine photosensible et de matériau conducteur transparent est enduit sur les ouvertures 220a du masque noir 220, exposé et déve- loppé pour former le filtre chromatique bleu 230c. À cet égard, un masque (non représenté) utilisé durant l'exposition, peut avoir des couches bloquantes qui correspondent à la position du filtre chromatique bleu 230c. Dans ce cas, une résine photosensible positive, qui doit être retirée sur une partie de celui-ci exposée à la lumière, peut être utilisée comme résine photosensible. En attendant, l'ITO ou l'IZO peuvent être utilisés comme matériau conducteur transparent inclus dans le filtre chromatique bleu 230c. De plus, le filtre chromatique bleu 230c peut inclure de 5 à 35 % en poids environ de matériau conducteur transparent, tel que l'ITO ou l'IZO. Si le filtre chromatique bleu 230c inclut un matériau conducteur transparent, tel que l'ITO ou l'IZO, en quantité inférieure à environ 5 % en poids, la conductivité électrique du filtre chromatique bleu 230c est réduite. Par conséquent, l'intensité d'un champ électrique appliqué à une couche de cristaux liquides est commandée inefficacement. De plus, si le filtre chromatique bleu 230c inclut un matériau conducteur transparent, tel que l'ITO ou l'IZO, en quantité supé- R:\Brevets\24000\24062.doc - 28 juin 2005 - 9/14 2887641 lo rieure à environ 35 % en poids, la chromaticité du filtre chromatique bleu 230c peut être réduite. Le filtre chromatique bleu 230c est formé pour avoir une épaisseur (T3) d'environ 1 à 2 m. Quand le filtre chromatique bleu 230c est formé pour avoir une épaisseur inférieure à environ 1, la conductivité électrique du filtre chromatique bleu 230c est réduite. Par conséquent, l'intensité d'un champ électrique appliqué à la couche de cristaux liquides est commandée inefficacement. En outre, lorsque le filtre chromatique bleu 230c est formé pour avoir une épaisseur supérieure à environ 2, l'épaisseur du substrat de filtre chromatique augmente, faisant ainsi augmenter le volume de l'écran à cristaux liquides. Le filtre chromatique rouge 230a, le filtre chromatique vert 230b et le filtre chromatique bleu 230c sont agencés en un motif alterné sur les ouvertures 220a de la matrice 220, et sont connectés les uns aux autres sur une surface supérieure du masque noir 220. Ainsi, contrairement au substrat de filtre chromatique de l'art appa- renté, pour des écrans à cristaux liquides, il est possible d'utiliser le filtre chromatique rouge 230a, le filtre chromatique vert 230b et le filtre chromatique bleu 230c incluant des matériaux conducteurs transparents, comme électrode de référence, même si une électrode de référence supplémentaire n'est pas prévue sur une partie supérieure du filtre chromatique. Dans le procédé de fabrication du substrat de filtre chromatique pour des écrans à cristaux liquides selon la présente invention, on décrit la formation du filtre chromatique rouge 230a, du filtre chromatique vert 230b et du filtre chromatique bleu 230c en utilisant la résine photosensible positive. Cependant, la formation peut être réalisée en utilisant une résine photosensible négative, dans laquelle subsiste unepartie exposée à la lumière. Dans le mode de réalisation ci-dessus, après formation du filtre chromatique rouge 230a, suit la formation du filtre chromatique vert 230b et du filtre chromatique bleu 230c. Cependant, le filtre chromatique vert 230b et le filtre chromatique bleu 230c peuvent être formés, l'un comme l'autre, en premier. La présente invention a été décrite de manière illustrative, et on notera que la terminologie utilisée a pour objectif d'être de nature descriptive, plutôt que limitative. De nombreuses modifications et variantes de la présente invention sont possibles dans le cadre des enseignements cidessus. Par conséquent, on notera que dans la portée des revendications annexées, l'invention peut être mise en pratique d'une autre façon que celle spécifiquement décrite. Comme décrit ci-dessus, dans un substrat de filtre chromatique pour des écrans à cristaux liquides selon la présente invention, puisqu'un filtre chromatique inclut un matériau conducteur transparent, il n'est pas nécessaire de fournir une électrode R.ABrevets\24000A24062 doc - 28 juin 2005 - 10/14 transparente supplémentaire. Ainsi, il est possible de réduire efficacement les coûts de fabrication du substrat de filtre chromatique pour un écran à cristaux liquides. En outre, dans un procédé de fabrication du substrat de filtre chromatique pour des écrans à cristaux liquides selon la présente invention, puisqu'un filtre chromati- que inclut un matériau conducteur transparent, il n'est pas nécessaire de fournir une électrode transparente supplémentaire, ainsi, il est possible d'améliorer efficacement la productivité d'un processus de fabrication du substrat de filtre chromatique pour des écrans à cristaux liquides. Il sera évident pour l'homme de l'art que de nombreuses modifications et variantes peuvent être faites dans la présente invention, sans s'écarter de l'esprit ou de la portée de l'invention. Ainsi, il est prévu que la présente invention couvre les modifications et variantes de cette invention à condition qu'elles entrent dans la portée des revendications annexées et de leur équivalent. R. \Bcevets\24000\24062. doc - 28 juin 2005 - I I / 14 REVENDICATIONS 1. Un substrat de filtre chromatique pour un écran à cristaux liquides, comprenant: un substrat isolant transparent (210) ; - un masque noir (220) étant sur le substrat isolant transparent et ayant une pluralité d'ouvertures; - un filtre chromatique rouge (230a) sur l'une des ouvertures du masque noir (220), dans lequel le filtre chromatique rouge comprend une résine de couleur rouge et un matériau conducteur transparent; - un filtre chromatique vert (230b) sur une deuxième parmi la pluralité d'autres ouvertures du masque noir (220), dans lequel le filtre chromatique vert comprend une résine de couleur verte et le matériau conducteur transparent; et - un filtre chromatique bleu (230c) sur une troisième parmi la pluralité d'ouvertures du masque noir, dans lequel le filtre chromatique bleu comprend une résine de couleur bleue et le matériau conducteur transparent. 2. Le substrat de filtre chromatique selon la revendication 1, caractérisé en ce que le filtre chromatique rouge (230a), le filtre chromatique vert (230b) et le filtre chromatique bleu (230c) sont reliés les uns aux autres sur une face supérieure du masque noir (220). 3. Le substrat de filtre chromatique selon l'une quelconque des revendications 1 ou 2, caractérisé en ce que le filtre chromatique rouge (230a), le filtre chromatique vert (230b) et le filtre chromatique bleu (230c) comprennent chacun le matériau conducteur transparent sous forme de poudre frittée. 4. Le substrat de filtre chromatique selon l'une quelconque des revendications 1 à 3, caractérisé en ce que le matériau conducteur transparent est de l'oxyde d'étain/indium (ITO) ou de l'oxyde de zinc/indium (IZO). 5. Le substrat de filtre chromatique selon l'une quelconque des revendications 1 à 4, caractérisé en ce que le filtre chromatique rouge (230a), le filtre chromatique vert (230b) et le filtre chromatique bleu (230c) comprennent chacun environ 5 à 35 % en poids de matériau conducteur transparent. R.\13revets\24000\24062.doc - 28 juin 2005 - 12114 6. Le substrat de filtre chromatique selon l'une quelconque des revendications 1 à 5, caractérisé en ce que le filtre chromatique rouge (230a), le filtre chromatique vert (230b) et le filtre chromatique bleu (230c) sont chacun formés pour avoir une épaisseur d'environ 1 à 2 m. 7. Un procédé de fabrication d'un substrat de filtre chromatique pour un écran à cristaux liquides, comprenant les étapes consistant à : fournir un substrat isolant transparent; - former un masque noir ayant une pluralité d'ouvertures sur le substrat 10 isolant transparent; et -former un filtre chromatique rouge, comprenant une résine de couleur rouge et un matériau conducteur transparent, un filtre chromatique vert comprenant une résine de couleur verte et le matériau conducteur transparent, et un filtre chromatique bleu comprenant une résine de couleur bleue et le matériau conducteur transparent sur les ouvertures du masque noir. 8. Le procédé selon la revendication 7, caractérisé en ce que le filtre chromatique rouge, le filtre chromatique vert et le filtre chromatique bleu sont connectés les uns aux autres sur une face supérieure du masque noir. 9. Le procédé selon l'une quelconque des revendications 7 ou 8, caractérisé en ce que le filtre chromatique rouge, le filtre chromatique vert et le filtre chromatique bleu comprennent le matériau conducteur transparent sous forme de poudre frittée. 10. Le procédé selon l'une quelconque des revendications 7 à 9, caractérisé en ce que le matériau conducteur transparent est de l'oxyde d'étain/indium (ITO) ou de l'oxyde de zinc/indium (1ZO). 11. Le procédé selon l'une quelconque des revendications 7 à 10, caractérisé en ce que le filtre chromatique rouge, le filtre chromatique vert et le filtre chromatique bleu comprennent chacun 5 à 35 % en poids de matériau conducteur transparent. 12. Le procédé selon l'une quelconque des revendications 7 à 11, caractérisé en ce que le filtre chromatique rouge, le filtre chromatique vert et filtre chroma-tique bleu sont chacun formés avec une épaisseur de 1 à 2 m. R \Brevets\24000A24062 doc - 28 juin 2005 - 13%14